ФАСАДНАЯ ТЕРМОПЛИТКА

Полезная модель относится к области промышленного и гражданского строительства и может быть применена для наружной облицовки и утепления промышленных, социальных и жилых зданий, помещений, технологических блоков, а также в малоэтажном строительстве и ремонте.
Известно изобретение «Фасадная облицовочная теплоизоляционная плитка и способ ее изготовления» [1], включающая изготовленные из смеси цемента с наполнителем и скрепленные между собой, по меньшей мере, два слоя плитки в виде лицевого и основного составов. Слои плитки скреплены между собой слоем теплоизоляционного состава на латексной основе. При этом теплоизоляционный состав выведен на, по меньшей мере, одну боковую поверхность плитки в направлении основного и/или лицевого составов.
Известно облицовочное изделие «фасадная термопанель» [2], в котором утепляющим слоем является пенополистирол или пенополиуретан, а в качестве защитного слоя может быть применена клинкерная плитка [3].
2
Недостатком указанной фасадной термопанели является использование дорогостоящей клинкерной плитки немецкого производства, высокий удельный вес изделия от 20 до 32 кг/м, сложность монтажа, часто требующая проведения дополнительных подготовительных работ по устройству обрешетки.
Задачей предполагаемой полезной модели является улучшение технических характеристик фасадной термоплитки, касающихся сохранения теплоизоляционных свойств и повышения прочностных характеристик при снижении веса и себестоимости изделия.
Технический результат, достигаемый предполагаемой полезной моделью заключается в том, что фасадная термоплитка выполнена в виде многослойного блока с фаской, выполненной по периметру лицевой стороны, включающего теплоизоляционное основание из пенополистирола и нанесенное на него многослойное покрытие, состоящее из чередующихся неразъемных слоев мелкодисперсного фиброцементного наполнителя, армирующей структуры и верхнего декоративно-защитного слоя, при этом мелкодисперсный фиброцементный наполнитель представляет собой смесь цемента с базальтовой фиброй, между двумя слоями которого, в двухстороннем контакте, помещается армирующая структура, выполненная из стекловолокна, а в качестве верхнего декоративно-защитного слоя использована минеральная крошка.
Введение базальтовой фибры в состав мелкодисперсного фиброцементного наполнителя позволяет радикально повысить качественные показатели покрытия: ударную прочность, прочность при изгибе, прочность на сжатие, морозостойкость, водонепроницаемость [4]. В качестве армирующей структуры может быть использована фасадная стекловолоконная сетка (5х5 мм), ТУ 5952-001-841 368 22-2008, которая выдерживает высокую разрывную нагрузку 1200/700 Н/5 см. Армирующие сетки этого класса имеют высокую силу сцепления, обладают высокой стойкостью в условиях изменения температуры, в двухстороннем контакте с цементной смесью не подвержены горению. Использование минеральной крошки (мрамор, доломит, гранит, кварц), обладающего высокой твердостью - по шкале Ф.МООСА от 4 до 7 единиц (десятибалльная шкала относительной твердости минералов) позволяет обеспечить высокую декоративность и долговечность внешнего слоя покрытия.
На фиг.1 представлена проекция «вида спереди» фасадной термоплитки;
На фиг.2 вид сбоку;
На фиг.3 чертеж фасадной термоплитки в аксонометрической проекции с разрезом части лицевой поверхности.
Где:
L - длина фасадной термоплитки,
B - ширина фасадной термоплитки,
H - высота фасадной термоплитки,
S - высота фаски фасадной термоплитки,
15 - рекомендуемый размер ширины фаски.
Состав фасадной термоплитки, фиг 3: 1 - основание из пенополистирола; 2 - слой мелкодисперсного фиброцементного наполнителя; 3 - армирующая структура; 4 - слой мелкодисперсного фиброцементного наполнителя; 5 - внешний декоративно-защитный слой минеральной крошки.
Фасадная термоплитка может быть изготовлена методом послойного набрызгивания под давлением на пенополиуретановое основание слоев мелкодисперсного фиброцементного наполнителя с укладкой между ними армирующей сетки и внешнего слоя в виде покрытия из минеральной крошки, неразъемное соединение которой со слоем мелкодисперсного фиброцементного наполнителя может быть обеспечено механизированным путем с применением направленной силы давления.
Фасадная термоплитка может закрепляться на облицовываемой поверхности различными известными способами (цементным раствором, клеем, анкерами и т.д.). При этом выравнивание плиток на облицовываемой поверхности можно производить по внешней поверхности декоративно-защитного слоя плитки, с учетом фаски, выполненной по периметру лицевой стороны блока, что придаст поверхности декоративный вид и обеспечивает надежную тепловую защиту.
1. Изобретение патент №2395652 «Фасадная облицовочная теплоизоляционная плитка и способ ее изготовления», МПК E04F 13/07, дата приоритет 13.03.2008, опубл. 27.07.2010.
2. Сеть интернет info@baltceramic.ru.
3. Клинкерная плитка, www.masterovoi.ru (продукция завода «Ammonit Keramik»).
4. Сеть интернет www.allBeton.ru «Цементные композиции повышенной коррозионной стойкости, армированные базальтовыми волокнами», журнал «ВесьБетон» от 3.11.2008 г.